(57)【要約】【課題】所望の波長を除き、その他の広域波長帯の波長に関しては高効率で吸収することができる電磁波検出器を提供する。【解決手段】電磁波を電気信号に変換して検出する電磁波検出器が、下層金属層と、下層金属層の上に形成された絶縁層と、絶縁層の上に複数の上層金属層が配置された上層金属パターンと、を含む構造体と、構造体の温度変化を電気信号に変換して検出する信号検知部と、を含み、上層金属パターンは、特定波長の電磁波と表面プラズモン共鳴して特定波長の電磁波を吸収するように形状が決定された少なくとも２種類の上層金属層を含み、上層金属層と絶縁層と上層金属パターンで吸収された２つの電磁波の吸収波長の間に、吸収されない電磁波の非吸収波長帯を有する。【選択図】図１
2015121417.tif 000002
【特許請求の範囲】
【請求項１】
電磁波を電気信号に変換して検出する電磁波検出器であって、
下層金属層と、該下層金属層の上に形成された絶縁層と、該絶縁層の上に複数の上層金属層が配置された上層金属パターンと、を含む構造体と、
該構造体の温度変化を電気信号に変換して検出する信号検知部と、を含み、
該上層金属パターンは、特定波長の電磁波と表面プラズモン共鳴して該特定波長の電磁波を吸収するように形状が決定された少なくとも２種類の上層金属層を含み、
該上層金属層と該絶縁層と該上層金属パターンで吸収された２つの電磁波の吸収波長の間に、吸収されない電磁波の非吸収波長帯を有することを特徴とする電磁波検出器。
【請求項２】
電磁波を電気信号に変換して検出する電磁波検出器であって、
下層金属層と、該下層金属層の上に形成された絶縁層と、該絶縁層の上に上層金属層が周期的に配置された上層金属パターンと、を含む構造体と、
該構造体の温度変化を電気信号に変換して検出する信号検知部と、を含み、
該上層金属パターンの下方の該絶縁層は、特定波長の電磁波と表面プラズモン共鳴して該特定波長の電磁波を吸収するようにその膜厚が決定された少なくとも２種類の膜厚の絶縁層を含み、
該下層金属層と該絶縁層と該上層金属パターンで吸収された２つの電磁波の吸収波長の間に、吸収されない電磁波の非吸収波長帯を有することを特徴とする電磁波検出器。
【請求項３】
電磁波を電気信号に変換して検出する電磁波検出器であって、
下層金属層と、該下層金属層の上に形成された絶縁層と、該絶縁層の上に上層金属層が周期的に配置された上層金属パターンと、を含む構造体と、
該構造体の温度変化を電気信号に変換して検出する信号検知部と、を含み、
該上層金属パターンは、特定波長の電磁波と表面プラズモン共鳴して該特定波長の電磁波を吸収するようにその膜厚が決定された少なくとも２種類の膜厚の該上層金属層を含み、
該上層金属層と該絶縁層と該上層金属パターンで吸収された２つの電磁波の吸収波長の間に、吸収されない電磁波の非吸収波長帯を有することを特徴とする電磁波検出器。
【請求項４】
上記上層金属パターンは、一定の周期で配置された上記上層金属層と、その間に、異なる周期で配置された該上層金属層とを含むことを特徴とする請求項１〜３のいずれかに記載の電磁波検出器。
【請求項５】
上記上層金属パターンは、互いに異なる金属材料からなる上記上層金属層を含むことを特徴とする請求項１〜３のいずれかに記載の電磁波検出器。
【請求項６】
上記上層金属パターンは、グラフェンまたは遷移金属カルコゲナイドからなることを特徴とする請求項１〜３のいずれかに記載の電磁波検出器
【請求項７】
上記上層金属パターンの下方の上記絶縁層の膜厚は、それ以外の該絶縁層の膜厚より大きいことを特徴とする請求項１〜３のいずれかに記載の電磁波検出器。
【請求項８】
上記上層金属パターンと上記下層金属層の間に配置されている上記絶縁層の、少なくとも一部が除去されていることを特徴とする請求項７に記載の電磁波検出器。
【請求項９】
上記上層金属パターンの下方の上記下層金属層の膜厚は、それ以外の該下層金属層の膜厚より大きいことを特徴とする請求項１〜３のいずれかに記載の電磁波検出器。
【請求項１０】
請求項１〜９のいずれかに記載の電磁波検出器がマトリックス状に配置されたことを特徴とする電磁波検出器アレイ。
【請求項１１】
互いに異なる非吸収波長帯を有する少なくとも２つの電磁波検出器を含むことを特徴とする請求項１０に記載の電磁波検出器アレイ。
【発明の詳細な説明】
【技術分野】
【０００１】
本発明は、電磁波検出器に関し、特に、入射電磁波の波長から、特定の波長を選択的に除外して吸収し、電気信号に変換する電磁波検出器に関する。
【背景技術】
【０００２】
従来の電磁波検出器では、光検出層の材料として半導体材料が用いられるが、半導体材料はバンドギャップを有するので、バンドギャップよりも大きいエネルギーを有する光しか検出することができず、電磁波検出器として最適ではない。
そこで、次世代の光検出器として、金属構造体におけるプラズモン効果を利用して電磁波吸収を行うことが研究されている。例えば、非特許文献１には、下層金属層、絶縁層、周期的なパターンおよび大きさを有する上層金属層、を有する構造体が設けられた検出器が記載されている。かかる検出器では、構造体における光吸収率を測定することで、上層金属層の形状および、絶縁層膜厚に依存した波長の光吸収が可能となっている。
【先行技術文献】
【非特許文献】
【０００３】
【非特許文献１】Jiaming Hao et al., APPLIED PHYSICS LETTERS vol. 96, pp. 251104 (2010)
【発明の概要】
【発明が解決しようとする課題】
【０００４】
しかしながら、例えば衛星による地球観測、天体撮像、遠隔通信、バイオフォトニック（biophotonic）機器、不要蛍光の除去、火災時中での人観察など、さまざまな分野で、特定の波長を除いた光検知が求められているが、非特許文献１に示す構造では、特定の波長を除いた光検知は不可能である。
一方、ノッチフィルタ等の光学系を使用して特定波長を遮断する方法では、コストが高くなると共に、遮断波長がフィルタの設置角や光の入射角に大きく依存するという問題があった。
【０００５】
そこで、本発明は、所望の波長を除き、その他の広域波長帯の波長に関しては高効率で吸収することができる電磁波検出器の提供を目的とする。
【課題を解決するための手段】
【０００６】
本発明は、電磁波を電気信号に変換して検出する電磁波検出器であって、下層金属層と、下層金属層の上に形成された絶縁層と、絶縁層の上に複数の上層金属層が配置された上層金属パターンと、を含む構造体と、構造体の温度変化を電気信号に変換して検出する信号検知部と、を含み、上層金属パターンは、特定波長の電磁波と表面プラズモン共鳴して特定波長の電磁波を吸収するように形状が決定された少なくとも２種類の上層金属層を含み、上層金属層と絶縁層と上層金属パターンで吸収された２つの電磁波の吸収波長の間に、吸収されない電磁波の非吸収波長帯を有することを特徴とする電磁波検出器である。
【発明の効果】
【０００７】
本発明にかかる電磁波検出器では、所望の波長を除き、その他の広域波長帯について高効率で電磁波の吸収が可能とある。即ち、非吸収波長帯を持つ電磁波の検出が可能となる。
【図面の簡単な説明】
【０００８】
【図１】本発明の実施の形態１にかかる電磁波検出器の斜視図である。
【図２】本発明の実施の形態１にかかる電磁波検出器の断面図である。
【図３】本発明の実施の形態１にかかる電磁波検出器の上面図である。
【図４】電磁波検出器に電磁波が入射したときの電磁界の振る舞いを示す概念図である。
【図５】電磁波検出器に電磁波が入射したときの光吸収スペクトルである。
【図６】本発明の実施の形態１にかかる電磁波検出器の上面図である。
【図７】本発明の実施の形態１にかかる電磁波検出器の光吸収スペクトルである。
【図８】本発明の実施の形態１にかかる電磁波検出器の他の上面金属パターンの配置図である。
【図９】本発明の実施の形態１にかかる電磁波検出器の他の上面金属パターンにおける光吸収スペクトルである。
【図１０】本発明の実施の形態１にかかる電磁波検出器の他の上面金属パターンの配置図である。
【図１１】本発明の実施の形態１にかかる電磁波検出器の他の上面金属パターンの配置図である。
【図１２】本発明の実施の形態１にかかる電磁波検出器の他の上面金属パターンの配置図である。
【図１３】本発明の実施の形態１にかかる電磁波検出器の他の上面金属パターンの配置図である。
【図１４】本発明の実施の形態１にかかる電磁波検出器の他の上面金属パターンの配置図である。
【図１５】本発明の実施の形態１にかかる電磁波検出器の他の上面金属パターン（同心円状パターン）の配置図である。
【図１６】本発明の実施の形態１にかかる電磁波検出器の他の上面金属パターン（同心円状パターン）における光吸収スペクトルである。
【図１７】本発明の実施の形態１にかかる電磁波検出器の信号検知構造を示す断面図である。
【図１８】本発明の実施の形態１にかかる電磁波検出器の他の信号検知構造を示す断面図である。
【図１９】本発明の実施の形態１にかかる電磁波検出器の他の信号検知構造を示す断面図である。
【図２０ａ】本発明の実施の形態１にかかる電磁波検出器の製造工程の断面図である。
【図２０ｂ】本発明の実施の形態１にかかる電磁波検出器の製造工程の断面図である。
【図２０ｃ】本発明の実施の形態１にかかる電磁波検出器の製造工程の断面図である。
【図２０ｄ】本発明の実施の形態１にかかる電磁波検出器の製造工程の断面図である。
【図２０ｅ】本発明の実施の形態１にかかる電磁波検出器の製造工程の断面図である。
【図２１】本発明の実施の形態２にかかる電磁波検出器の上面金属パターンの配置図である。
【図２２】本発明の実施の形態２にかかる電磁波検出器の光吸収スペクトルである。
【図２３】本発明の実施の形態２にかかる電磁波検出器の他の上面金属パターンの配置図である。
【図２４】本発明の実施の形態２にかかる電磁波検出器の他の上面金属パターンの配置図である。
【図２５ａ】本発明の実施の形態３にかかる電磁波検出器の断面図である。
【図２５ｂ】本発明の実施の形態３にかかる他の電磁波検出器の断面図である。
【図２６】本発明の実施の形態３にかかる他の電磁波検出器の断面図である。
【図２７ａ】本発明の実施の形態４にかかる電磁波検出器の断面図である。
【図２７ｂ】本発明の実施の形態４にかかる他の電磁波検出器の断面図である。
【図２８】本発明の実施の形態４にかかる他の電磁波検出器の断面図である。
【図２９】本発明の実施の形態５にかかる電磁波検出器の断面図である。
【図３０】本発明の実施の形態６にかかる電磁波検出器の斜視図である。
【図３１】本発明の実施の形態６にかかる電磁波検出器の光吸収スペクトルである。
【図３２】本発明の実施の形態７にかかる電磁波検出器の断面図である。
【図３３】絶縁層の膜厚と吸収スペクトルの波長ピーク値との関係である。
【図３４】本発明の実施の形態７にかかる電磁波検出器の光吸収スペクトルである。
【図３５ａ】本発明の実施の形態７にかかる電磁波検出器の製造工程の断面図である。
【図３５ｂ】本発明の実施の形態７にかかる電磁波検出器の製造工程の断面図である。
【図３５ｃ】本発明の実施の形態７にかかる電磁波検出器の製造工程の断面図である。
【図３５ｄ】本発明の実施の形態７にかかる電磁波検出器の製造工程の断面図である。
【図３５ｅ】本発明の実施の形態７にかかる電磁波検出器の製造工程の断面図である。
【図３５ｆ】本発明の実施の形態７にかかる電磁波検出器の製造工程の断面図である。
【図３５ｇ】本発明の実施の形態７にかかる電磁波検出器の製造工程の断面図である。
【図３５ｈ】本発明の実施の形態７にかかる電磁波検出器の製造工程の断面図である。
【図３５ｉ】本発明の実施の形態７にかかる電磁波検出器の製造工程の断面図である。
【図３６】本発明の実施の形態８にかかる電磁波検出器の断面図である。
【図３７】本発明の実施の形態８にかかる電磁波検出器の、それぞれの金属パターンの光吸収スペクトルである。
【図３８】本発明の実施の形態８にかかる電磁波検出器の光吸収スペクトルである。
【図３９】本発明の実施の形態８にかかる他の電磁波検出器の断面図である。
【図４０ａ】本発明の実施の形態８にかかる電磁波検出器の製造工程の断面図である。
【図４０ｂ】本発明の実施の形態８にかかる電磁波検出器の製造工程の断面図である。
【図４０ｃ】本発明の実施の形態８にかかる電磁波検出器の製造工程の断面図である。
【図４０ｄ】本発明の実施の形態８にかかる電磁波検出器の製造工程の断面図である。
【図４０ｅ】本発明の実施の形態８にかかる電磁波検出器の製造工程の断面図である。
【図４０ｆ】本発明の実施の形態８にかかる電磁波検出器の製造工程の断面図である。
【図４０ｇ】本発明の実施の形態８にかかる電磁波検出器の製造工程の断面図である。
【図４０ｈ】本発明の実施の形態８にかかる電磁波検出器の製造工程の断面図である。
【図４０ｉ】本発明の実施の形態８にかかる電磁波検出器の製造工程の断面図である。
【図４１】本発明の実施の形態９にかかる電磁波検出器アレイの斜視図である。
【図４２】本発明の実施の形態１０にかかる電磁波検出器アレイの斜視図である。
【図４３】本発明の実施の形態１０にかかる電磁波検出器アレイの光吸収スペクトルである。
【発明を実施するための形態】
【０００９】
本発明の実施の形態では、電磁波検出器について赤外波長域を用いて説明するが、本発明は、赤外線以外の波長域、例えば可視、近赤外、テラヘルツ（ＴＨｚ）、マイクロ波、電波領域の波長域の検出器としても有効である。本発明の実施の形態において、光は電磁波とも記載する。また、各実施の形態では、同一の要素には同一の符号を付して説明を省略する。本発明の吸収体を適用する検出器には、熱型としてはボロメータ、サーモパイル、ＳＯＩ（Silicon-on-Insulator）ダイオード型、焦電型、あるいは吸収した熱によって発生した歪みを検知する検知器などあらゆる形式の検知器が含まれる。熱型以外では、以下で述べる絶縁層を半導体（含む量子井戸、量子ドット）に変更すれば、量子型の検出器にも適用できる。
【００１０】
実施の形態１．
図１は、全体が１００で表される、本発明の実施の形態１にかかる電磁波検出器１００の斜視図である。図２は、図１の電磁波検出器１００の断面図（一部）である。また、図３は、図１を上面から見た場合の上面図である。
【００１１】
図１〜図３に示すとおり、電磁波検出器１００は、平坦な表面を有する下層金属層１と、下層金属層１上に形成された絶縁層２と、絶縁層２上に周期性を持って形成され、周期的に配列された上層金属パターン３と、の３つの構造と、この３つの構造で吸収された光を電気信号に変換する信号検知構造９を有する。
【００１２】
上層金属パターン３および下層金属層１は、表面プラズモン共鳴を生じやすい材料から形成されることが好ましく、例えばＡｕ、Ａｇ、Ｃｕ、Ａｌ、Ｎｉ、Ｃｒ、Ｔｉ等の金属から形成される。換言すれば、負の誘電率を有する材料が望ましい。但し、変換損失の大きな金属を用いた場合、吸収率特性における半値幅が広がるなど波長選択性、つまり単色性が劣化することがある。よって、金属の種類は必要とされる検知波長の半値幅などによって、適宜選択される。また、逆に損失の大きな金属を用いることで広範な波長域を検知するような、ブロードな吸収をもたせることが可能になる。
【００１３】
絶縁層２は、酸化シリコン（ＳｉＯ２）、窒化シリコン（ＳｉＮ）、酸化アルミニウム、酸化ニッケル、シリコン等の絶縁物から形成されることが好ましい。また、ＳｉやＧａＡｓなどの半導体においても同様の効果がある。
【００１４】
上層金属パターン３は、ある特定波長を除いた光を吸収する機能を持つ、少なくとも２種以上の異なる形状または大きさで形成されている。なお、配置される上層金属パターン３の数は、適宜選択できる。また、上層金属パターン３の配置は、２次元マトリックス状の配置では、正方格子状、三角格子状、六法格子状などの配置が可能である。あるいは１次元の配置などでもよい。ここでは、代表例として正方格子状の配置について説明する。
【００１５】
なお、図２において、信号検知構造９は下層金属層１の下部に配置しているが、下層金属層１、絶縁層２、上層金属パターン３で吸収された光を電気信号に変換できればよく、側面、もしくは各層中に配置しても良い。
【００１６】
次に、本発明の実施の形態１にかかる電磁波検出器１００の、光吸収の原理について説明する。図４は、電磁波検出器に電磁波が入射したときの電磁界の振る舞いを示す概念図である。電磁波検出器１００に光（電磁波）が入射した場合、入射面に周期的に形成された上層金属パターン３によって共鳴する共鳴波長の光が、入射した光の中から選択される。選択された波長の光のうち、絶縁層２に導かれる導波モードの光がさらに選択される。
【００１７】
次に、上層金属パターン３と下層金属層１との間に挟まれた絶縁層２内で共鳴が発生し、ここでも共鳴波長の光が選択される。ここで、絶縁層２は、入射光の波長に比べて非常に薄いため、絶縁層２の厚さ方向の共鳴は支配的にはならない。よって、実質的には上層金属パターン３の面内方向（絶縁層２の表面に平行な方向）の共鳴が支配的になる。ここでは上層金属パターン３は正方形であるため、正方形の一辺に沿った方向の共鳴が支配的になる。
つまり、正方形一辺の長さＬと吸収ピーク波長λの関係は、
λ＝ｎ×Ｌ
となる。ここで、ｎは正の定数である。
【００１８】
電磁波検出器１００の入射面側では、以上のような共鳴が生じる。これは、特に、表面プラズモン共鳴、プラズモン共鳴、あるいは可視域以外での金属表面における共鳴という意味で、擬似表面プラズモン共鳴と呼ばれる。また、同様に波長以下の構造により、特定の波長を操作するという意味で、メタマテリアル、プラズモニックメタマテリアル、アンテナなどと呼ばれることもある。但し、本質的には、既に述べたように、上層金属パターン３の表面における共鳴による吸収である。よって、本発明の明細書では、特にこれらの名称を区別せず、現象面からは同じとする。明細書中では、これらの共鳴を表面プラズモン共鳴、プラズモン共鳴、あるいは単に共鳴と呼ぶ。
【００１９】
このように、特定の波長におけるプラズモン共鳴によって、上層金属パターン３の周辺に光が強く局在することになる。このとき、局在した光は、電磁波検出器１００中で主に熱として蓄積される。
【００２０】
図５は、電磁波検出器１００に光（電磁波）が入射したときの光吸収スペクトルである。図５に示すように、図４に示す電磁波検出器１００では、上層金属パターン３の正方形一辺の長さに対応した波長成分のみが吸収される。このとき、選択的に吸収される光の波長は、上層金属パターン３の配置周期Ｓによって大きく変化しないことが知られている。ただし、周期より小さい波長の入射電磁波では、回折されて反射される場合があるため、吸収が生じないかまたは弱くなる。よって、上層金属パターン３の配置周期Ｓを選択吸収波長λよりも小さく設定することで、吸収率を減少させることなく、特定波長の光吸収が可能となる。
【００２１】
また、図５に示した電磁波吸収スペクトルの鋭さは、上層金属パターン３の形状の作製精度や端面形状の均一性、膜厚の均一性、金属の種類、および絶縁層２の膜厚、を調整することにより変化する。これらを調整することで、ブロードな吸収スペクトルを持たせたり、鋭い吸収スペクトルを持たせたりすることができる。
【００２２】
電磁波検出器１００で検出できる光の波長は、絶縁層２の膜厚ｄや材質、上層金属パターン３の膜厚ｈによっても影響を受ける。非特許文献１で示された結果では、絶縁層２の膜厚ｄ＝１０ｎｍ、上層金属パターン３の膜厚ｈ＝４０ｎｍ、上層金属パターン３の配置周期Ｓ＝３１０ｎｍのとき、一辺１７０ｎｍの上層金属パターンで、吸収波長１．５８μｍの吸収ピークが得られており、実測吸収率は８８％（理論値９７％）という結果が報告されている。つまり、上層金属パターン３配置周期は１．５８μｍまで拡大させたとしても、目的とする波長の光吸収率は低下しないことが予想できる。
【００２３】
ここでは、上層金属パターン３はそれぞれ孤立して配置された例をあげたが、特定波長の光を吸収できるのであればこれに限らない。例えば、複数の上層金属パターン３が一部でつながった形状でも良いし、図６に示すように、上層金属パターン３の存在している箇所と部分とし存在していない部分が反転している（ドットパターンに対して、アンチドットパターン。つまり、金属板に貫通孔（図７の白抜き部分）が周期的に形成されているパターン）ような、一部分のみ上層金属層が除去されたパターンでも良い。その際、上層金属パターン３における吸収波長スペクトルは、除去パターンの周期や大きさ、形状などにより影響を受けることとなる。
【００２４】
次に、上層金属パターン３の膜厚：ｈについて述べる。上層金属パターン３の膜厚ｈが厚くなると、厚さ方向にも共鳴が生じるため、高さ方向にも共鳴が生じる。よって、検出効率の入射角度依存性が大きくなる。この結果、特定波長においては垂直入射以外の光を吸収しなくなり、検出出力が低下する傾向にある。つまり、少なくともｈ＜Ｌ（上層金属パターン３の一辺の長さ）を満たし、膜厚ｈはできるだけ薄くすることが好ましい。
【００２５】
膜厚ｈの下限について説明する。膜厚ｈが、検出波長に対して、
δ＝（２／μσω）１／２
μ、σはそれぞれ上層金属パターン３の透磁率および電気伝導率
ωは検出波長を有する電磁波の角振動数
で表される表皮効果の厚さδ（skin depth）の２倍程度の厚さ（波長によって変化するが、赤外域においては、数１０ｎｍ程度から数１００ｎｍ程度）以上であれば、一般に入射光の漏れ出しが充分に小さいといえる。よって、膜厚ｈの最低膜厚は、上記条件を満たさなければならない。以下の解析に示すように、赤外波長域に対しては、膜厚ｈが数１０〜１００ｎｍ程度以上であれば十分な吸収が生じ、２００ｎｍ程度あれば十分である。このように、上層金属パターン３の膜厚が薄い場合、表面プラズモン共鳴は、主として、上層金属パターン３の面内方向において生じ、吸収する入射光の波長は、上層金属パターン３の大きさにより決まる。
【００２６】
これに対して、膜厚ｈが厚くなり、Ｌの１／４より大きくなった場合、膜厚方向（面内方向に垂直な方向）にも共鳴が発生し、吸収特性の入射角度依存性が大きくなる。また共鳴方向が一か所ではないことから、吸収波長が多波長化するという問題が生じる。
上述のように上層金属パターン３の膜厚が非常に薄い場合、吸収波長は主として面内方向の共鳴によって決定されるため、結果的に、吸収波長の入射角依存性が小さくなる。この結果、入射角が変化しても、吸収波長、吸収率などの吸収特性の変化は殆どおこらなくなる。
【００２７】
一方、下層金属層１の膜厚は、入射光の透過が起こらないことが望ましく、選択吸収を行う波長の２倍程度、もしくはそれ以上の膜厚であることが望ましい。
【００２８】
次に、本発明の実施の形態１にかかる電磁波検出器１００の動作原理について説明する。図１に示すとおり、上層金属パターン３は上層金属パターンＡ５１〜上層金属パターンＩ５９の９種類を含んで周期的に構成されている。これら上層金属パターンＡ５１〜上層金属パターンＩ５９の少なくとも２種類以上の異なる形状または大きさで形成されており、先に述べたとおり、各パターンの正方形一辺の長さに対応した波長成分のみが吸収される。
【００２９】
このとき、上層金属パターンＡ５１〜上層金属パターンＤ５４を第１吸収ユニット１４とし、それぞれのパターンにおける吸収スペクトル合算がフラットになり、広帯域で吸収がなされるよう、正方形一辺長Ｌと吸収ピーク波長λを設定する。同様に、上層金属パターンＥ５５〜上層金属パターンＩ５９を第２吸収ユニット１５とし、吸収スペクトル合算がフラットになり、広帯域で吸収がなされるよう、正方形一辺長Ｌと吸収ピーク波長λを設定する。
【００３０】
図７は、このときの電磁波検出器３における光吸収スペクトルである。先に述べたとおり、各上層金属パターンの一辺の長さに対応した波長の光が選択的に吸収され、第１吸収ユニット１４では第１広域吸収帯１２、第２吸収ユニット１５では第２広域吸収帯１３が得られ、第１広域吸収帯１２と第２広域吸収帯１３はそれぞれオーバーラップしないような波長域をカバーするように設定する。これにより、非吸収波長帯５を有する電磁波検出器トータル吸収スペクトル４を得ることができる。
【００３１】
このとき、それぞれの上層金属パターン配置間隔が選択吸収波長以下に設置することで、吸収波長２５１〜２５４の４つの吸収率をそれぞれ低下させることなく維持できる。このため、広帯域で高い吸収率を持つ電磁波検出器の設計が可能であり、上層金属パターン３の設計により非吸収波長帯５を設置できる。
【００３２】
図７では、第１吸収ユニット１４では第１広域吸収帯１２、第２吸収ユニット１５では第２広域吸収帯１３を得ることで、１つの非吸収波長帯５を得たが、非吸収波長帯を複数得られるよう設計しても良い。図８に２つの吸収波長帯を得られる構造を示す。また、図９に、図８の構造により得られる吸収波長スペクトルを示す。
【００３３】
上層金属パターン３の設計により、第１吸収ユニット１４、第２吸収ユニット１５、第３吸収ユニット１６を形成することで、第１広域吸収帯１２、第２広域吸収帯１３、第３広域吸収帯１７が得られる。第１広域吸収帯１２と第２広域吸収帯１３の間で第１非吸収波長帯１８と、第２広域吸収帯１３と第３広域吸収帯１７の間で第２非吸収波長帯１９を有する、磁波検出器トータル吸収スペクトル４を得ることができる。
【００３４】
上層金属パターン３のパターン数は、本実施の形態では９つと記載したが、広帯域で高い吸収率が得られ、非吸収波長帯５を得られるパターン構成であれば良く、９つに限らない。例えば、９つより多くても良いし、１つのパターンで広帯域の波長が検知できるのであれば９つよりも少なくても良い。
【００３５】
上記金属パターン３のパターン配置方法は、周期的で、かつ同じパターンのものが選択吸収波長以下の間隔で配置されていれば良く、図３に示すようなパターン配置に限らない。例えば、図１０のように配置パターンを変更しても良いし、図１１のように各上層金属パターンの間隔が比較的均一になるように第１吸収ユニット１２と第２吸収ユニット１３を固めて配置しなくても良い。また、小さな面積の上層金属パターンは選択吸収波長λが小さくなるため、配置周期Ｓを小さく保つ必要がある。その場合は、図１２のように配置個数を上層金属パターンごとに変化させても良い。
【００３６】
また、上記例では上層金属パターン３が周期的に配置された固まりを、２×２のアレイ状に配置した例を記載しているが、それに限らない。例えば、図１３のように１周期のみを配置しても良い。検知面積を縮小し、微細なアレイセンサとして形成する際に有効である。また、３×３、４×４と、任意で配置することができる。これは、大面積で平均化した信号成分を取得する際に有効である。
【００３７】
上層金属パターン３の形状は、図１４に示すように、円形、長方形、楕円形、三角形、同心円状、ブルズアイ（Bullseye）、十字型、Ｈ型、スプリットリング等の形状で形成されても良い。本実施の形態では、正方形を代表例として記載している。三角形、長方形、楕円形などの非対称形状では、吸収波長に偏向依存性が生じるため、この作用を利用して偏向検知素子としても良い。
【００３８】
また、同心円の形状を有している上層金属パターン３においても特定波長が得られるという特徴を利用して、図１５に示すような複数の同心円状パターンを形成しても良い。図１５のような同心円状パターンでは、図１６に示すように、同心円外周パターン７０で得られる吸収波長２７０と、同心円内部パターン７１で得られる吸収波長２７１は異なっており、この特徴を生かして複数波長の吸収を行っても良い。このように、上層金属パターン３については複数の波長で共鳴を有する形状を用いても良い。
【００３９】
次に、信号検知構造９について述べる。図１７は、本実施の形態にかかる信号検知構造９を示す断面図である。図１７の構造では、下層金属層１の下部に感熱層１０が配置される。感熱層１０は、下層金属層１、絶縁層２、上層金属パターン３で特定波長の光が吸収されたことにより発生した温度変化により、電気信号を発生する。この電気信号を電気信号取り出し部８から取り出す。
【００４０】
このとき、感熱層１０の例としては、抵抗体の抵抗値、ダイオードなどが挙げられるが、温度変化により特性が変化する構造体であればよく、それらに限らない。
【００４１】
また、信号検知構造１０の配置は、下層金属層１の下部に限らず、側面、もしくは光の吸収を著しく低下させない範囲で上部に設置しても良い。
【００４２】
図１８と図１９に、他の信号検知構造９を示す。図１８の構造では、絶縁層２と上部金属パターン３の間にグラフェン層７を設置し、その外部に電気信号取り出し部８を設置する。このとき、入射光により絶縁層２と上部金属パターン３の間で電磁場の局在が起こり、その電磁場をグラフェンにより吸収する。通常の光入射におけるグラフェン層の光吸収率は通常２．３％であるのに対して、共振器中に設置されたグラフェン層７では、共振器中ではグラフェン層７に対して電磁波が入射を繰り返すため、最終的に局在した光を全て（１００％）吸収することができる。つまり、入射光を熱成分に変換することなく、電気信号に変換することができる。グラフェン層７は、絶縁層２の中間に配置しても同様の効果が得られる。
【００４３】
一方、図１９の構造では、下層金属層１と絶縁層２と上層金属パターン３で吸収した熱成分を、熱伝達体２１を通して感熱体２２で電気信号に変換する。感熱体２２は断熱支持脚２３により中空状態に保たれている。そして、この断熱支持脚２３における熱の伝達を弱める、即ち、断熱支持脚２３を微細構造とすることで、感熱体２２における感度向上が可能である。ここで、感熱体２２としてはＳＯＩダイオード構造、ボロメータなどを利用することができる。なお、電気信号の取り出し構造は、図１７〜図１９に示した３例に限らない。
【００４４】
次に、本発明の実施の形態にかかる電磁波検出器１００の製造方法について、図２０ａ〜図２０ｅを参照しながら説明する。
【００４５】
まず、始めに、図２０ａに示すように、信号検知構造９を形成する。先に述べたように、信号検知構造９は、温度変化により抵抗値が変化する抵抗体や、温度変化により特性の変化するダイオードなどで形成されることが好ましいが、温度変化により特性が変化する構造であればこれらに限らない。また、信号検知構造９の下部に支持基板としてＳｉウエハ、金属膜等を使用しても良いが、その際、支持基板からの放熱が懸念され、光吸収による温度変化が小さくなってしまう。温度変化を顕著にするため、中空保持とすることが好ましい。
【００４６】
次に、図２０ｂに示すように、信号検知構造９の上に下層金属層１を堆積する。先に述べたように、下層金属層１の材料としては、Ａｕ、Ａｇ、Ｃｕ、Ａｌ、Ｎｉ、Ｃｒ、Ｔｉ等の負の誘電率を有する材料が望ましい。膜厚は、上面からの入射光が透過しない膜厚であればよい。
【００４７】
次に、図２０ｃに示すように、下層金属層１の上に、例えば酸化膜、窒化膜、有機溶剤などからなる絶縁層２を形成する。その際、絶縁層２の表面は、下層金属層１の表面と平行かつ平坦な形状で形成することが好ましく、ＣＭＰ研磨や熱処理などの平坦化処理を実施してもよい。
【００４８】
次に、図２０ｄに示すように、絶縁層２の上に、Ａｕ、Ａｇ、Ｃｕ、Ａｌ、Ｎｉ、Ｃｒ、Ｔｉ等の負の誘電率を有する材料からなる上層金属を堆積する。
【００４９】
次に、図２０ｅに示すように、上部金属を加工して、上層金属パターン３を形成する。加工の際には、写真製版処理、エッチング、またはリフトオフ等の半導体プロセスを使用することができる。
【００５０】
以上の工程により、本実施の形態１にかかる電磁波検出器１００が作製される。
【００５１】
実施の形態２．
図２１は、本実施の形態２にかかる電磁波検出器の上面金属パターンである。図２１の構造では、周期的に配置された上層金属パターンの一部の領域において、周期性を乱したパターン欠陥領域１１が設けられている。これにより、広帯域波長帯の中に非吸収波長を導入することが可能となる。特に、フォトニック結晶などの周期構造を利用した光デバイスに対応できるように、周期構造において周期を乱す領域（特に、「欠陥領域」と呼ばれることが多い。）においては、欠陥領域に対応した結合あるいは非結合モードが発生し、広い波長域中に欠陥モードを高効率に導入することができる。
【００５２】
本実施の形態２にかかる構造においても、図２２に示すように、広い波長域、例えば、中赤外〜長波長赤外をカバーするような波長域中に、非結合（吸収の生じない）欠陥モードを導入することが可能となる。このような非結合欠陥モードを利用することで、特定の波長のみを吸収しない、つまり特定の波長のみを検知しない検出器の実現が可能である。
【００５３】
次に、欠陥領域の構成について説明する。例えば、図２１のように、構造物が周期的に配置されている場合、特定の構造物を除去することによって欠陥領域を導入することが可能である。欠陥領域の近傍では、配置周期がその他の領域と異なることになる。このため、周期性が乱された領域が形成される。
【００５４】
より具体的に述べると、上層金属パターンが、例えば３μｍ周期で配置されている場合、その中の一つの上層金属パターンを除去する。この除去された領域が欠陥領域に相当する。なぜなら、欠陥周囲の上層金属パターンの配置周期は６μｍとなり、欠陥領域においては他の上層金属パターンと配置周期が異なる領域が形成されるからである。
【００５５】
次に、本実施の形態にかかる、欠陥領域を有する構造における非結合欠陥モードについて簡単に述べる。既に述べたように、上面金属パターンでは、パターンの配置周期以下の波長は全て回折されて、吸収されない。よって欠陥領域を導入することによって、６μｍの波長において、吸収が生じなくなるか、弱くなる。このように、欠陥領域を導入することで、吸収されない波長を導入することが可能になる。
【００５６】
欠陥領域の導入については、図２１に示すようなパターンの一部を除去する除去型の配置が可能である。また、例えば、図２３に示すように、特定の２つの上層金属パターンのみ中心間の距離を近づけるか、あるいは遠ざけるなどの方法によって周期性を乱した構造、つまり欠陥領域を導入することも可能である。また、図２１に示すような周期構造を含む単位ユニットが更に周期的に配置されているようなスーパラティス構造の場合、欠陥領域が周期的に構成される。図２４に示すように、欠陥はこのような周期的な配置（左図）でも良いし、スーパラティス内に単一の領域（右図）としてもよい。欠陥の構成については、要求される検出器の仕様、目的とする波長によって適宜選択すればよい。
【００５７】
実施の形態３．
図２５ａおよび図２５ｂは、本実施の形態３にかかる電磁波検出器１００の断面図である。実施の形態１と異なる点は、絶縁層２の一部を加工工程により除去している点であり、他の構造は同じである。図２５ａは隣接する上層金属パターン３の間の下部に存在する絶縁層２を完全に除去しており、図２５ｂは隣接する上層金属パターン３の間の下部に存在する絶縁層２を部分的に除去している。
【００５８】
ここで、電磁波検出器１００の性能値の一つである熱時定数と、それを決定する熱容量について説明する。熱容量とは、系に対して熱の出入りがあったとき、系の温度がどの程度変化するかを表す状態量である。本発明における熱容量は、信号検知構造９と下層金属層１、絶縁層２、上層金属パターン３のそれぞれの密度ρと体積Ｖを掛け合わせたものの和である。つまり、各層の体積Ｖが大きい場合、熱容量は大きくなる。
【００５９】
一方、熱時定数とは、電磁波検出器１００の性能値の一つであり、入力された熱成分に対しての電磁波検出器１００自体の温度変化追従時間のことである。この熱時定数は、上述の熱容量に比例した値となる。つまり、熱容量が大きい構造では、入力された熱成分に対して追従する時間が遅くなり、熱容量が小さい構造では、逆に速くなる。
【００６０】
高速移動するもの、もしくは温度上昇や温度低下が速いものを観察する際に、熱時定数は重要な性能指標となる。熱時定数が小さいほど、検知対象の温度変化追従性が高いといえる。
【００６１】
ここで、図２に示す実施の形態１にかかる電磁波検出器１００と、図２５ａおよび図２５ｂに示す電磁波検出器１００とを比べた場合、後者のほうが、絶縁層２を部分的に除去している分、熱容量は小さくなり、熱時定数が小さく、高性能な電磁波検出器となる。一方、表面プラズモン効果としては、本実施の形態の電磁波検出器１００で除去した絶縁層２の部分は、電磁波閉じ込め効果に影響を与えないため、高効率な光閉じ込め効果は保たれる。
【００６２】
図２６に示すように、下層金属層１と上層金属パターン３の間の絶縁層２の内、一部を除去しても良い。これにより、更に熱時定数が小さく、高性能の電磁波検出器１００が得られる。また、絶縁層２が空気層に代わるため、空気層の方が絶縁層より屈折率が低く、絶縁層２に比較して空気層中の光学的な波長が大きくなる。よって、空気層の厚さ、つまり絶縁層２の高さｈの変化に対する共鳴波長の変化が少なくなる。このため、図２６のような構成とすることで、更に高性能化が可能となる。
【００６３】
実施の形態４．
図２７ａおよび図２７ｂは、本実施の形態４にかかる電磁波検出器１００の断面図である。実施の形態１の電磁波検出器１００と異なる点は、下層電極層１の一部を除去している点であり、他の構造は同じである。図２７ａは隣接する上層金属パターン３の間の下部に存在する下層金属層１を完全に除去しており、図２７ｂは隣接する上層金属パターン３の間の下部に存在する下層金属層１を部分的に除去している。
【００６４】
ここで、図２に示す実施の形態１にかかる電磁波検出器１００と、図２７ａおよび図２７ｂに示す電磁波検出器１００とを比べた場合、後者のほうが、下層電極層１を部分的に除去している分、熱容量は小さく押さえることができ、熱時定数が小さく、高性能な電磁波検出器が得られる。一方、表面プラズモン効果としては、上層金属パターン３下部の下層金属層１が存在していれば、本実施の形態で除去した下層電極層１の部分は電磁波閉じ込め効果に影響を与えないため、高効率な光閉じ込め効果は保たれる。
【００６５】
なお、実施の形態３、４の構造は、同時に実施することでさらに高い効果が得られる。また、例えば、図２８に示すように、絶縁層２の一部を除去しても良い。上層金属パターン３、絶縁層２、下層金属層１の形状が安定して保てるように、一部分のみを残すように形状加工してよい。
【００６６】
実施の形態５．
図２９は、本実施の形態５にかかる電磁波検出器１００の断面図である。実施の形態１の電磁波検出器１００と異なる点は、上層金属パターン３の代わりに、上層非金属パターン２０を設置している点であり、他の構造は同じである。
【００６７】
上層金属パターン３は、表面プラズモン共鳴を生じやすい材料であれば良く、金属に限られない。このため、本実施の形態では、金属でない上層非金属パターン２０を用いる。例えば、グラフェンは、非金属でありながら電気伝導度が極めて小さく、プラズモン共鳴を生じさせることができるため、グラフェンからなる上層非金属パターン２０を用いるとで、高効率な光閉じ込め効果が保たれる。また、上層非金属パターン２０は、グラフェンとほぼ同等の２次元性を有する二硫化モリブデン（ＭｏＳ２）などの遷移金属ダイカルコゲナイド（ＭＸ２）であってもよい。ここで、遷移金属ダイカルコゲナイド（ＭＸ２）は、遷移金属（Ｍ＝Ｎｂ、Ｔａ、Ｔｉ、Ｍｏなど）とカルコゲン（Ｘ＝Ｓ、Ｓｅ、Ｔｅ）からなる。
【００６８】
また、グラフェンは原子１層で成り立っているため、金属薄膜を用いる構造よりも熱容量は小さく抑えることができ、熱時定数が小さく、高性能な電磁波検出器１００が得られる。
【００６９】
実施の形態６．
図３０は、本実施の形態６にかかる電磁波検出器１００の斜視図である。実施の形態１の電磁波検出器１００と異なる点は、上層金属パターン３の内、一部を他の金属材料に置き換えている点であり、他の構造は同一である。
【００７０】
上層金属パターン３の金属材料として、Ｎｉなどの変換損失の大きな金属を用いた場合、吸収率特性の半値幅が広がるなど波長選択性、つまり単色性が劣化する。この特性を利用し、さらに広帯域な光吸収を可能とすることができる。例えば、上層金属パターン３のうち、最も長波長側の表面プラズモン吸収を行う上層金属パターンＡ５１を、材料のみ異なる上層金属パターンＡ７２とし、最も短波長側の表面プラズモン吸収を行う上層金属パターンＩ５９を、材料のみ異なる上層金属パターンＩ７３に変更する。
【００７１】
図３１に、このときの光吸収スペクトルを示す。材料を変更することにより、上層金属パターンＡ７２による吸収スペクトル２７２、上層金属パターンＩ７３による吸収スペクトル２７３は、図７に示す上層金属パターンＡ５１による吸収スペクトル２５１、上層金属パターンＩ５９による吸収スペクトル２５９よりも、幅広い波長域に吸収スペクトルを持ち、結果として、更なる広帯域波長の光吸収が可能となる。
【００７２】
実施の形態７．
図３２は、本実施の形態７にかかる電磁波検出器１００の断面図である。実施の形態１の電磁波検出器１００と異なる点は、上層金属パターンの下の絶縁層２の膜厚が互いに異なるようにした点で、他の構造は同じである。一例として、図３２では、上層金属パターン３の大きさおよび形状が同じであるが、絶縁層２膜厚が互いに異なる絶縁膜Ａ６０〜絶縁膜Ｄ６３の４種類を配置しており、絶縁膜Ａ６０の膜厚が最も厚く、絶縁膜Ｄ６３の膜厚が最も薄い。
【００７３】
図３３は、絶縁層２の膜厚と吸収スペクトルの波長ピーク値の関係を模式的に示したグラフである。絶縁層２の膜厚ｄが薄いほど、吸収スペクトルの波長ピーク値は長波長側にシフトする。この関係性を利用し、広域吸収帯および非吸収波長帯を設定できる。
【００７４】
図３４は、本実施の形態にかかる電磁波検出器１００で得られる吸収スペクトルを示す。絶縁膜Ａ６０による吸収スペクトル２６０から、絶縁膜Ｄ６３による吸収スペクトル２６３までは、それぞれ異なった波長ピークを示しており、吸収スペクトル２６０と吸収スペクトル２６１で第１広域吸収帯１２、吸収スペクトル２６３と吸収スペクトル２６４で第２広域吸収帯１３を形成する。第１広域吸収帯１２と第２広域吸収帯１３はそれぞれオーバーラップしないように設定する。これにより、非吸収波長帯５を有する電磁波検出器トータル吸収スペクトル４を得ることができる。つまり、上層金属パターン３の大きさ、または形状を変更した場合と同様の効果を有した電磁波検出器１００を得ることができる。
【００７５】
絶縁膜２の膜厚の調整だけでも、広域吸収帯と非吸収波長帯を得ることができるが、上層金属パターン３の大きさや形状を調整する実施の形態１の手段と組み合わせることで、さらに広帯域の光吸収が可能となる。
【００７６】
次に、本実施の形態にかかる電磁波検出器１００の製造方法について、図３５ａ〜図３５ｉを用いて説明する。
【００７７】
まず、はじめに、図３５ａ〜図３５ｃに示す工程において、実施例１の図２０ａ〜図２０ｃと同じ工程を用いて、信号検知構造９、下層金属層１、絶縁層２を形成する。
【００７８】
次に、図３５ｄ〜図３５ｆに示すように、絶縁層２の表面が部分的に露出するように写真製版その他の保護膜（例えばフォトレジスト）を形成した後、露出部をエッチングで部分的に除去する。この工程を繰り返すことにいり、絶縁膜２を階段状にエッチングし、階段状に膜厚の異なる絶縁層２を形成する。エッチングは、ドライエッチングでもウェットエッチングでも良い。また、エッチングストップ層を絶縁層２にあらかじめ形成していても良い。
【００７９】
次に、図３５ｇに示すように、保護膜（例えばフォトレジスト）を除去した後に、上層金属層を堆積する。
【００８０】
次に、図３５ｈに示すように、上部金属層をパターニングして、上層金属パターン３を形成する。
【００８１】
最後に、図３５ｉに示すように、上層金属パターン３の下部を残して絶縁層２を除去する。以上の工程で、図３２に示す、絶縁層２の膜厚が互いに異なる電磁波検出器が得られる。
【００８２】
なお、図３５ｉに示した、絶縁層２の一部を除去する工程を省略して、上層金属パターン３の下部以外の絶縁層２を除去しなくても、表面プラズモン共鳴は正常に行われる。一方で、図３５ｉに示す除去工程を行うことで、実施の形態３に示したように、熱時定数の低減が可能となる。
また、実施の形態２に示すように、欠陥領域を配置することで広域吸収帯と非吸収波長帯を形成してもよい。具体的には、絶縁層２がある膜厚を有する領域において、上層金属パターン３をずらしたり、除去したりする。
また、実施の形態６に示すように、一部の上層金属パターン３を別金属に変更することで、広域吸収帯と非吸収波長帯を形成してもよい。
【００８３】
実施の形態８．
図３６は、本実施の形態８にかかる電磁波検出器１００の断面図である。実施の形態１の電磁波検出器１００と異なる点は、上層金属パターン３の膜厚を、それぞれ変化させている点であり、他の構造は同じである。
【００８４】
本実施の形態では、上層金属パターン３として、それぞれの膜厚が異なる金属膜Ａ６４〜金属膜Ｄ６７を配置し、それぞれの金属膜厚ｈは、正方形で形成されている上層金属パターン３の一辺長Ｌの１／４よりも大きく設定されている。
【００８５】
実施の形態１で述べたように、金属膜厚ｈが、正方形で形成されている上層金属パターン３の一辺長Ｌの１／４よりも大きく設定されている場合、上層金属パターン３の一辺長Ｌに依存した、横方向の共振モードだけでなく、金属膜厚ｈに依存した、縦方向の共振モードが発生し、吸収ピークが複数発生する。本実施の形態では、この効果を利用して、広域吸収帯および非吸収波長帯を設定している。
【００８６】
図３７は、図３６に示す金属膜Ａ６４の吸収スペクトルである。金属膜Ａ６４の正方形一辺長をａ１、膜厚をａ２としたとき、寸法ａ１に依存した金属膜Ａ６４の横方向表面プラズモンによる吸収スペクトル２６４と、寸法ａ２に依存した金属膜Ａ６４の縦方向表面プラズモンによる吸収スペクトル３６４の、２つのピーク波長を有する光吸収が発生する。
【００８７】
図３８は、互いに膜厚の異なる金属膜Ａ６４〜金属膜Ｄ６７の４種類の金属膜を配置したときの吸収スペクトルである。４種類の上層金属パターン３から、４種類の横方向表面プラズモンによる吸収スペクトル２６４〜２６７と、４種類の縦方向表面プラズモンによる吸収スペクトル３６４〜３６７の、合計８種類の吸収スペクトルが得られる。
【００８８】
図３８に示すように、４種類の横方向表面プラズモンによる吸収スペクトル２６４〜２６７で第１広域吸収帯１２を形成し、他の４種類の縦方向表面プラズモンによる吸収スペクトル３６４〜３６７で第２広域吸収帯１３を形成し、第１広域吸収帯１２と第２広域吸収帯１３はそれぞれオーバーラップしないように設定する。これにより、非吸収波長帯５を有する電磁波検出器トータル吸収スペクトル４を得ることができる。つまり、上層金属パターン３の大きさ、または形状を変更した場合と同様の効果を得ることができる。
【００８９】
上層金属パターン３の膜厚調整だけでも、広域吸収帯と非吸収波長帯を得ることができるが、上層金属パターン３の大きさや形状を調整する実施の形態１の手段と組み合わせることで、さらに広帯域の光吸収が可能となる。
【００９０】
なお、上層金属パターン３は全体が金属でなくてもよい。例えば、図３９に示すように、上層金属パターンの一部が絶縁物で形成されていてもよい。これにより、製造コストの低減や、熱容量低減による熱時定数の低減が可能となる。
【００９１】
次に、本実施の形態にかかる電磁波検出器１００の製造方法について、図４０ａ〜図４０ｉを用いて説明する。
【００９２】
まず、はじめに、図４０ａ〜図４０ｃに示す工程において、実施の形態１の図２０ａ〜図２０ｃと同じ工程を用いて、信号検知構造９、下層金属層１、絶縁層２を形成する。
【００９３】
次に、図４０ｄに示すように、上層金属層を堆積する。
【００９４】
次に、図４０ｅに示すように、フォトレジスト等のマスク層で上方金属層３の一部を覆い、スパッタ等で更に上方金属層を全面に堆積する。この後、マスク層を除去して、マスク層の上の上方金属層もリフトオフで除去する。
【００９５】
次に、図４０ｆに示すように、より広い部分をマスク層で覆った後、スパッタ等で上方金属層を全面に堆積する。この後、マスク層を除去して、マスク層上の上方金属層もリフトオフで除去する。
【００９６】
同様に、図４０ｇに示すように、より広い部分をマスク層で覆った後、スパッタ等で上方金属層を全面に堆積した後、マスク層を除去して、マスク層上の上方金属層もリフトオフで除去する。
【００９７】
次に、図４０ｈのようにマスク層を形成した後、図４０ｉのように上部金属層をパターニングして上部金属パターンを形成する。最後にマスク層を除去することにより、図３６に示すような、互いの膜厚が異なる上部金属パターンが形成できる。これにより、本実施の形態８にかかる電磁波検出器１００が完成する。
また、実施の形態２に示すように、欠陥領域を配置することで広域吸収帯と非吸収波長帯を形成してもよい。具体的には、上層金属パターン３がある膜厚を有する領域において、上層金属パターン３をずらしたり、除去したりする。
また、実施の形態６に示すように、一部の上層金属パターン３を別金属に変更することで、広域吸収帯と非吸収波長帯を形成してもよい。
【００９８】
実施の形態９．
図４１は、全体が１０１で表される、本実施の形態９にかかる電磁波検出器アレイの斜視図である。実施の形態１〜８のいずれかで述べた１種類の電磁波検出器１００を２次元状（マトリックス状）に配置することで、全面均一な非吸収波長帯５を有する電磁波検出器トータル吸収スペクトル４を有する２次元イメージセンサを得ることができる。
【００９９】
例えば、非吸収波長帯５が１種類であり、かつ明確な場合において、本実施の形態にかかる電磁波検出器アレイ１０１が有効である。火災時の人検知センサの場合を例に挙げると、都市ガスやガソリンなどが引火した際の炎は、波長４．４μｍ付近でピークを持つＣＯ２共鳴放射と呼ばれる特徴的な放射スペクトルを有する。このため、非吸収波長帯５を４．４μｍ近傍に設定しておけば、炎の有無に関係なく、人の存在を感知することができる。
【０１００】
実施の形態１０．
図４２は、全体が１０１で表される、本実施の形態１０にかかる電磁波検出器アレイの斜視図である。実施の形態９で示した電磁波検出器アレイ１０１と異なる点は、電磁波検出器１０２〜電磁波検出器１０５の４種類を２次元アレイ状に配置している点である。
【０１０１】
図４３は、図４１で示す電磁波検出器アレイ１０１の吸収スペクトルある。電磁波検出器１０２〜電磁波検出器１０５は、それぞれ異なった非吸収波長帯５を有する電磁波検出器トータル吸収スペクトル４０２〜４０５を有するように設計されているため、一度の撮像で、複数種の画像取得が可能となる。
【０１０２】
検出したい非吸収波長帯５が複数種存在する場合、本実施の形態にかかる電磁波検出器アレイ１０１は有効に作用する。例えば、さまざまな波長分析を必要とする天体観測において、一度の撮像で多くの波長情報を得ることができる。
【０１０３】
実施の形態１〜１０で述べたように、本発明にかかる電磁波検出器では、上層金属パターン−絶縁層−下層金属層の３層構造により、表面プラズモンモードが上層金属パターンの近傍に局在するキャビティが形成される。また、このプラズモン共鳴波長は、上層金属パターンの形状や大きさにより決定されるため、波長選択的な電磁波吸収が行われる。
【０１０４】
つまり、上層金属パターンの平面上の大きさは、表面プラズモン共鳴により検知する電磁波の波長と対応しており、複数の上層金属パターンでは、それらに対応する複数の異なった電磁波吸収スペクトルを有し、それら吸収スペクトルの合算により複数の広域吸収帯を形成する。複数の広域光吸収帯がそれぞれ競合しない波長領域をカバーすることで、１つもしくは複数の非吸収波長帯を形成している。
【０１０５】
このような効果により、所望の波長を除き、その他の広域波長帯に関しては高効率に吸収することができる電磁波検出器を提供できる。本発明にかかる電磁波検出器を用いることにより、異なった形状または大きさで形成される複数種の上層金属パターンにおいて、目的波長の電磁波のみを吸収しない、つまり非吸収波長帯を持つ光検知が可能となる。
【符号の説明】
【０１０６】
１  下層金属層、２  絶縁層、３  上層金属パターン、４  電磁波検出器トータル吸収スペクトル、５  非吸収波長帯、６  電磁波吸収スペクトルピーク、７  グラフェン層、８  電気信号取り出し部、９  信号検知構造、１０  感熱層、１１  パターン欠陥、１２  第１広域吸収帯、１３  第２広域吸収帯、１４  第１吸収ユニット、１５  第２吸収ユニット、１６  第３吸収ユニット、１７  第３広域吸収帯、１８  第１非吸収波長帯
１９  第２非吸収波長帯、２０  上層非金属パターン、２１  熱伝達体、２２  感熱体
２３  断熱支持脚、１００  電磁波検出器。
【図１】
2015121417.tif 000003
【図２】
2015121417.tif 000004
【図３】
2015121417.tif 000005
【図４】
2015121417.tif 000006
【図５】
2015121417.tif 000007
【図６】
2015121417.tif 000008
【図７】
2015121417.tif 000009
【図８】
2015121417.tif 000010
【図９】
2015121417.tif 000011
【図１０】
2015121417.tif 000012
【図１１】
2015121417.tif 000013
【図１２】
2015121417.tif 000014
【図１３】
2015121417.tif 000015
【図１４】
2015121417.tif 000016
【図１５】
2015121417.tif 000017
【図１６】
2015121417.tif 000018
【図１７】
2015121417.tif 000019
【図１８】
2015121417.tif 000020
【図１９】
2015121417.tif 000021
【図２０ａ】
2015121417.tif 000022
【図２０ｂ】
2015121417.tif 000023
【図２０ｃ】
2015121417.tif 000024
【図２０ｄ】
2015121417.tif 000025
【図２０ｅ】
2015121417.tif 000026
【図２１】
2015121417.tif 000027
【図２２】
2015121417.tif 000028
【図２３】
2015121417.tif 000029
【図２４】
2015121417.tif 000030
【図２５ａ】
2015121417.tif 000031
【図２５ｂ】
2015121417.tif 000032
【図２６】
2015121417.tif 000033
【図２７ａ】
2015121417.tif 000034
【図２７ｂ】
2015121417.tif 000035
【図２８】
2015121417.tif 000036
【図２９】
2015121417.tif 000037
【図３０】
2015121417.tif 000038
【図３１】
2015121417.tif 000039
【図３２】
2015121417.tif 000040
【図３３】
2015121417.tif 000041
【図３４】
2015121417.tif 000042
【図３５ａ】
2015121417.tif 000043
【図３５ｂ】
2015121417.tif 000044
【図３５ｃ】
2015121417.tif 000045
【図３５ｄ】
2015121417.tif 000046
【図３５ｅ】
2015121417.tif 000047
【図３５ｆ】
2015121417.tif 000048
【図３５ｇ】
2015121417.tif 000049
【図３５ｈ】
2015121417.tif 000050
【図３５ｉ】
2015121417.tif 000051
【図３６】
2015121417.tif 000052
【図３７】
2015121417.tif 000053
【図３８】
2015121417.tif 000054
【図３９】
2015121417.tif 000055
【図４０ａ】
2015121417.tif 000056
【図４０ｂ】
2015121417.tif 000057
【図４０ｃ】
2015121417.tif 000058
【図４０ｄ】
2015121417.tif 000059
【図４０ｅ】
2015121417.tif 000060
【図４０ｆ】
2015121417.tif 000061
【図４０ｇ】
2015121417.tif 000062
【図４０ｈ】
2015121417.tif 000063
【図４０ｉ】
2015121417.tif 000064
【図４１】
2015121417.tif 000065
【図４２】
2015121417.tif 000066
【図４３】
2015121417.tif 000067